"ヒドロコロイド組成物であって、前記ヒドロコロイド組成物100重量に基づいて、10~90重量のポリイソブチレン粘着付与剤と、5~55重量の親水性吸収性物質と、0.1~20重量の機能性成分と、を含む、ヒドロコロイド組成物。前記ポリイソブチレン粘着付与剤が、20000~150000の重量平均分子量及び1~10の多分散指数を有する、請求項1に記載のヒドロコロイド組成物。前記ヒドロコロイド組成物が、前記ヒドロコロイド組成物100重量に基づいて、30~75重量の前記ポリイソブチレン粘着付与剤を含む、請求項1又は2に記載のヒドロコロイド組成物。前記親水性吸収性物質が、セルロース、デンプン、合成樹脂、及びこれらの混合物からなる群から選択される、請求項1に記載のヒドロコロイド組成物。前記ヒドロコロイド組成物が、前記ヒドロコロイド組成物100重量に基づいて、10~40重量の前記親水性吸収性物質を含む、請求項1又は4に記載のヒドロコロイド組成物。前記機能性成分が、リモネン、ツボクサ草本、ティーツリー油、スパイクエッセンシャルオイル、水吸収剤、抗菌剤、創傷治癒剤、及びこれらの混合物からなる群から選択される、請求項1に記載のヒドロコロイド組成物。前記ヒドロコロイド組成物が、前記ヒドロコロイド組成物100重量に基づいて、0.1~50重量の疎水性不飽和エラストマー性ホモポリマーを更に含む、請求項1に記載のヒドロコロイド組成物。前記疎水性不飽和エラストマー性ホモポリマーが、ポリイソプレン、ポリブタジエン、及びこれらの混合物からなる群から選択される、請求項7に記載のヒドロコロイド組成物。前記ヒドロコロイド組成物が、前記ヒドロコロイド組成物100重量に基づいて、30~37重量の疎水性不飽和エラストマー性ホモポリマーを含む、請求項1、7、又は8に記載のヒドロコロイド組成物。前記ヒドロコロイド組成物が、前記ヒドロコロイド組成物100重量に基づいて、0.1~55重量の樹脂粘着付与剤を更に含む、請求項1に記載のヒドロコロイド組成物。前記樹脂粘着付与剤が、200~3000の重量平均分子量及び0.5~20の多分散指数を有する、請求項10に記載のヒドロコロイド組成物。前記ヒドロコロイド組成物が、前記ヒドロコロイド組成物100重量に基づいて、30~75重量の樹脂粘着付与剤を含む、請求項1、10又は11に記載のヒドロコロイド組成物。前記ヒドロコロイド組成物が、前記ヒドロコロイド組成物100重量に基づいて、0.1~20重量の浸透促進剤を更に含む、請求項1に記載のヒドロコロイド組成物。前記浸透促進剤が、ボルネオール、メントール、ピペリン、及びこれらの混合物からなる群から選択される、請求項13に記載のヒドロコロイド組成物。前記ヒドロコロイド組成物が、前記ヒドロコロイド組成物100重量に基づいて、0.5~8重量の前記浸透促進剤を含む、請求項1、13、又は14に記載のヒドロコロイド組成物。請求項1~15のいずれか一項に記載のヒドロコロイド組成物を含有する、物品。前記物品が、貼付剤の形態である、請求項16に記載の物品。前記貼付剤が、気分爽快貼付剤、かゆみ止め貼付剤、抗ニキビ貼付剤、超吸水性ヒドロコロイド貼付剤、抗菌貼付剤、又は創傷治癒貼付剤である、請求項17に記載の物品。したがって、天然植物の効能を実現するために、強度及び一体性に優れるだけでなく、上記製品の問題点を回避することもできる組成物又はその物品が依然として求められている。したがって、本発明の第1の態様では、ヒドロコロイド組成物であって、このヒドロコロイド組成物100重量に基づいて、10~90重量のポリイソブチレン粘着付与剤と、5~55重量の親水性吸収性物質と、0.1~20重量の機能性成分と、を含む、ヒドロコロイド組成物を提供する。好ましくは、ヒドロコロイド組成物は、更に、ヒドロコロイド組成物100重量に基づいて、0.1~50重量の疎水性不飽和エラストマー性ホモポリマーを含む。好ましくは、ヒドロコロイド組成物は、更に、ヒドロコロイド組成物100重量に基づいて、0.1~55重量の樹脂粘着付与剤を含む。好ましくは、ヒドロコロイド組成物は、更に、ヒドロコロイド組成物100重量に基づいて、0.1~20重量の浸透促進剤を含む。本発明の第2の態様では、本発明の第1の態様におけるヒドロコロイド組成物を含有する物品を提供する。本発明のヒドロコロイド組成物は、十分な強度及び一体性を有し、必要に応じて様々な機能を提供することができる。例えば、本発明のヒドロコロイド組成物は、創傷治癒、又は吹き出物のケアプロピオニバクテリウムアクネスpropionibacteriumacnesの感染を低減する、又は気分爽快、又はかゆみ止め、又は抗ニキビ、又は蚊除け、又は抗菌等のために用いることができる。本発明は、ゲル化剤水と接触したときにコロイドを形成することができる親水性物質に関する。ゲル化剤は、水と接触した後に非晶質コロイドを形成するので、より優れた強度を有する他の材料と組み合わせて用いる必要がある。本発明では、特に具体的に指定しない限り、用語ヒドロコロイドは、ゲル化剤を含有するこの組成物を意味する。本発明は、ヒドロコロイド組成物であって、このヒドロコロイド組成物100重量に基づいて、10~90重量のポリイソブチレン粘着付与剤と、5~55重量の親水性吸収性物質と、0.1~20重量の機能性成分と、を含む、ヒドロコロイド組成物を提供する。好ましくは、ヒドロコロイド組成物は、更に、ヒドロコロイド組成物100重量に基づいて、0.1~50重量の疎水性不飽和エラストマー性ホモポリマーを含む。好ましくは、ヒドロコロイド組成物は、更に、ヒドロコロイド組成物100重量に基づいて、0.1~55重量の樹脂粘着付与剤を含む。好ましくは、ヒドロコロイド組成物は、更に、ヒドロコロイド組成物100重量に基づいて、0.1~20重量の浸透促進剤を含む。ポリイソブチレン粘着付与剤は、ヒドロコロイド組成物の10~90重量、好ましくは20~85重量、より好ましくは25~80重量、最も好ましくは30~75重量含まれる。好ましくは、ポリイソブチレン粘着付与剤は、20,000~150,000の重量平均分子量及び1~10の多分散指数PDIを有する。例としては、これらに限定されるものではないが、SDG-8650Shunda,Hangzhou製、LM-MHExxon製、OppanolB-12SFNBASF製、及びPIB6HRitChem製が挙げられ、SDG-8650Shunda,Hangzhou製が好ましく、OppanolB-12SFNBASF製がより好ましく、PIB6HRitChem製が最も好ましい。吸収性物質は、ヒドロコロイド組成物の総重量の5~55重量、好ましくは5~50重量、より好ましくは7~45重量、最も好ましくは10~40重量含まれる。吸収性物質は、ポリマー自体の重量よりも数倍大きな重量を有する物質を吸収することができるポリマーを意味する。例としては、これらに限定されるものではないが、セルロース例えば、HS100000YP2ヒドロキシエチルセルロースClariantChemical製、FH5000カルボキシメチルセルロースナトリウムWeiYi,Suzhou,China製、ナトリウムクロスカルメロースナトリウムFMCcompany製;デンプン例えば、カルボキシメチルデンプンFuhua,Henan製;合成樹脂例えば、Luquasorb登録商標1030超吸水性ポリマーBASF製;又は上記成分の混合物が挙げられ、FH5000カルボキシメチルセルロースナトリウムWeiYi,Suzhou製が好ましく、FH5000カルボキシメチルセルロースナトリウムWeiYi,Suzhou製とナトリウムクロスカルメロースナトリウムFMCcompany製との組み合わせがより好ましく、ナトリウムクロスカルメロースナトリウムFMCcompany製とLuquasorb登録商標1030超吸水性ポリマーBASF製との組み合わせが最も好ましい。機能性成分は、ヒドロコロイド組成物の総重量の0.1~20重量含まれ、添加重量比は、成分ごとに異なる。機能性成分は、以下の機能:創傷治癒の促進、吹き出物のケアプロピオニバクテリウムアクネスの感染を低減する、気分爽快、かゆみ止め、抗ニキビ、蚊除け、抗菌等のうちの1つを提供することができる成分を意味する。例としては、これらに限定されものではないが、リモネン、ツボクサ草本AsiaticPennywortHerb、ティーツリー油、スパイクエッセンシャルオイルspikeessentialoil、及び水吸収剤が挙げられる。疎水性不飽和エラストマー性ホモポリマーは、ヒドロコロイド組成物の総重量の0.1~50重量、好ましくは10~45重量、より好ましくは15~40重量、最も好ましくは30~37重量含まれる。疎水性不飽和エラストマー性ホモポリマーは、疎水性基及び不飽和二重結合を含む弾性修飾分子材料であり、これは、モノマーの重合によって形成される。例としては、これらに限定されものではないが、ポリイソプレン例えば、Natsyn2210Goodyear,USA製;IR2200Zeon,Japan製、ポリブタジエン例えば、BR9000ポリブタジエンQiluPetrochemical,Sinopec製が挙げられ、BR9000ポリブタジエンQiluPetrochemical製が好ましく、Natsyn2210Goodyear,USA製がより好ましく、IR2200Zeon,Japan製が最も好ましい。樹脂粘着付与剤は、ヒドロコロイド組成物の総重量の0.1~55重量、好ましくは0.1~40重量、より好ましくは5~30重量、最も好ましくは5~20重量含まれる。樹脂粘着付与剤は、ゴムの粘度を上昇させることができる樹脂を指す。例としては、これらに限定されものではないが、EastotacH-100R樹脂EastmanChemical製、Wingtaclc95CrayValley製、及びSylvaliteRE80HPロジンエステルArizonaChemicals製が挙げられ、EastotacH-100R樹脂EastmanChemical製が好ましく、SylvaliteRE80HPロジンエステルArizonaChemicals製がより好ましく、Wingtack95CrayValley製が最も好ましい。好ましくは、樹脂粘着付与剤は、200~3000の重量平均分子量及び0.5~20の多分散指数を有する。浸透促進剤は、ヒドロコロイド組成物の総重量の0.1~20重量、好ましくは0.2~15重量、より好ましくは0.3~10重量、最も好ましくは0.5~8重量含まれる。皮膚浸透剤、浸透加速剤とも呼ばれる浸透促進剤は、機能性成分の皮膚への浸透を促進するために主に用いられる。例としては、これらに限定されものではないが、ボルネオールHuaxin,Jiangxi,China製;天然メントールJubangAnhui,China製;ピペリンSabinsaCompany,USA製が挙げられ、ボルネオールHuaxin,Jiangxi製が好ましく、天然メントールJubangAnhui製がより好ましく、ピペリンSabinsaCompany,USA製が最も好ましい。本発明のヒドロコロイド組成物は、従来の混合方法によって簡単に調製することができる。本発明は、更に、上記のヒドロコロイド組成物を含有する物品を提供する。本発明のヒドロコロイド組成物は、様々な用途で用いることができる。例えば、試験、会議、運転、及び労働の際に頭部に貼付される貼付剤等、気分爽快のための製品に用いることができる。それは、更に、かゆみ止め及び創傷治癒のために用いることができる。夏には、蚊に咬まれることによって皮膚にかゆみ及び炎症が引き起こされ、時に、低程度の創傷又は皮膚潰瘍が生じることさえある。本発明のヒドロコロイド組成物から調製されるかゆみ止めヒドロコロイド貼付剤は、以下の機能:かゆみ止め成分の放出の持続;創傷からの染み出し液filteringliquidの吸収;創傷における優れたバリアの形成;むき出しの創傷の細菌侵入からの保護;及び創傷治癒の促進を有する。本発明のヒドロコロイド組成物は、更に、かかとを保護するために用いることもできる。かかとは、靴、具体的には、ハイヒールの靴又は新しい靴によって傷つきやすく、皮膚の損傷、足の水疱等が生じることが多い。リラクシング効能を有する機能性物質を添加した本発明のヒドロコロイド組成物から作製したヒドロコロイドかかと用貼付剤に関して、それは、足をリラックスさせて疲労を取り除くことができ、更に、軟質ヒドロコロイド材料は、足への圧力を和らげ、足と靴の尖っている部分とを離すことができる。皮膚の損傷の場合、それは、むき出しの創傷を保護し、創傷治癒を促進することもできる。本発明のヒドロコロイド組成物から、更に、抗菌ヒドロコロイド包帯を作製することもできる。実施例を参照して本発明についてより詳細に記載する。これら実施例は例示であり、いかなる方法でも本発明を限定するものではないことに留意すべきである。特に具体的に指定しない限り、本発明における百分率、含有量、比率等は、全て重量の観点であり、本発明で使用する温度は、摂氏温度を指す。以下の実施例で用いられる原材料の供給元を以下の第1表に列挙する。実施例1気分爽快貼付剤32.5のBR9000ポリブタジエン、40のPIB6Hポリイソブチレン、22のHS100000YP2ヒドロキシエチルセルロース、5のボルネオール、及び0.5のリモネンをミキサーに添加し、2時間混合し、排出し、1時間再混合し、次いで、それを取り出した。混合物を計量し、2枚のオルガノシリコン剥離紙の間に挟み、次いで、プレートキュラメータcurameterを用いて0.05±0.01mmの厚みを有するシートに押し付けた。続いて、剥離紙をシートから剥がし、次いで、シートを透明な薄いフィルムと合わせた。必要に応じて、シートを特定の形状に切断した。実施例2かゆみ止め貼付剤50のNatsyn2210ポリイソプレン、20のSDG-8650ポリイソブチレン、22のFH5000カルボキシメチルセルロース、5のツボクサ草本、2のティーツリー油、及び1のメントールをミキサーに添加し、2時間混合し、排出し、1時間再混合し、次いで、取り出した。混合物を計量し、単軸押出成形機を用いて0.05±0.01mmの厚みを有するシートに押出成形した。押出成形したシートを、その下部がオルガノシリコン剥離紙及びその上部が透明な薄いフィルムになるように合わせ、次いで、巻き取った。必要に応じて、シートを特定の形状に切断した。実施例3抗ニキビ貼付剤23.5のIR2200ポリイソプレン、35のOppanolB-12SFNポリイソブチレン、15のWingtack95、20のナトリウムクロスカルメロース、1.5のスパイクエッセンシャルオイル、2のティーツリー油、及び3のメントールをミキサーに添加し、2時間混合し、排出し、1時間再混合し、次いで、取り出した。混合物を計量し、単軸押出成形機を用いて0.03±0.005mmの厚みを有するシートに押出成形した。押出成形したシートを、その下部がオルガノシリコン剥離紙及びその上部が透明な薄いフィルムになるように合わせ、次いで、巻き取った。必要に応じて、シートを特定の形状に切断した。実施例4超吸水性ヒドロコロイド貼付剤37.5のNatsyn2210ポリイソプレン、35のOppanolB-12SFNポリイソブチレン、8のFH5000カルボキシメチルセルロース、6のナトリウムクロスカルメロース、及び13.5のLuquasorb登録商標1030をミキサーに添加し、2時間混合し、排出し、1時間再混合し、次いで、取り出した。混合物を計量し、単軸押出成形機を用いて0.03±0.005mmの厚みを有するシートに押出成形した。押出成形したシートを、その下部がオルガノシリコン剥離紙及びその上部が透明な薄いフィルムになるように合わせ、次いで、巻き取った。必要に応じて、シートを特定の形状に切断した。実施例5気分爽快貼付剤32.5のBR9000ポリブタジエン、40.0のPIB6Hポリイソブチレン、15.0のFH5000カルボキシメチルセルロース、6.5のナトリウムクロスカルメロース、及び6.5のWind薬用油をミキサーに添加し、2時間混合し、排出し、1時間再混合し、次いで、それを取り出した。混合物を計量し、2枚のオルガノシリコン剥離紙の間に挟み、次いで、プレートキュラメータを用いて0.05±0.01mmの厚みを有するシートに押し付けた。続いて、剥離紙をシートから剥がし、次いで、シートを透明な薄いフィルムと合わせた。必要に応じて、シートを特定の形状に切断した。実施例660のPIB6Hポリイソブチレン、15.0のFH5000カルボキシメチルセルロース、9.5のナトリウムクロスカルメロース、及び5ポリヘキサメチレンビグアニドPHMBCOSMOCIL商標CQをミキサーに添加し、2時間混合し、排出し、1時間再混合し、次いで、それを取り出した。混合物を計量し、単軸押出成形機を用いて0.03±0.005mmの厚みを有するシートに押出成形した。押出成形したシートを、その下部がオルガノシリコン剥離紙及びその上部が透明な薄いフィルムになるように合わせ、次いで、巻き取った。必要に応じて、シートを特定の形状に切断した。実施例7実施例1で作製した1枚の貼付剤を用いた。その重量は、0.2193gであった同じサイズの裏材の重量は0.0116gであったので、ヒドロコロイドの重量は、0.2077gであった。貼付剤を20gおよそ25mLのエタノールに浸漬した。それを、電磁撹拌機を用いて24時間攪拌して、抽出溶液を得た。次いで、抽出溶液をGC-MSで試験した。標準の調製:0.0104gのメントール標準を10mLのメスフラスコに量り取り、無水エタノールに溶解させ、印まで希釈した。試験結果:抽出溶液中のメントール濃度は、0.0727mg/mLであった。貼付剤中の百分率は、0.88であった。用量5に対して、17.5のメントールが貼付剤から放出された。実施例8実施例2で作製した1枚の貼付剤を用いた。その重量は0.2403g同じサイズの裏材の重量は0.0116gであったので、ヒドロコロイドの重量は、0.2287gであった。貼付剤を20gおよそ25mLのエタノールに浸漬した。それを、電磁撹拌機を用いて24時間攪拌して、抽出溶液を得た。次いで、抽出溶液をGC-MSで試験した。標準の調製:0.0261gのボルネオール標準を25mLのメスフラスコに量り取り、無水エタノールに溶解させ、印まで希釈した。試験結果:抽出溶液中のメントール濃度は0.0213mg/mLであった。貼付剤中の百分率は、0.23であった。用量1に対して、23.3のボルネオールが貼付剤から放出された。実施例5及び6では、機能性成分が実際にヒドロコロイドマトリクスに組み込まれていたことが証明された。実施例9この実施例を用いて、社内パネル試験によってそれが機能するかどうかを示す。13人のボランティアがこの試験に参加した。ボランティアに実施例5で作製した貼付剤を貼るように指示し、5分、10分、30分、及び60分後の感覚について質問した。結果を第2表に示す。結果によれば、ボランティアの100が、30分後でも貼付剤を感じることができ、5人中2人は60分後も感じており、これは、直接皮膚にウインドWind薬用油を塗り付けた場合よりも遥かに長かった。実施例10実施例6で作製した1枚の貼付剤を用いた。黄色ブドウ球菌Staphyloccocusaureusに対する阻害ゾーンZOIについて、DisinfectionTechnicalGuidelines2002に従って試験した。ZOIの直径は4.5cmであり、これは、黄色ブドウ球菌に対する強い抗菌効果を示す。"